(57)【特許請求の範囲】
【請求項１】
顔料（Ａ）と、色素誘導体（Ｂ）と、顔料分散樹脂（Ｃ）と、重合性化合物（Ｄ）とを含む活性エネルギー線硬化型インクジェットインキであって、
前記顔料（Ａ）が、Ｃ．Ｉ．ピグメントブルー１５：６と、キナクリドン系顔料とを含み、
前記キナクリドン系顔料が、Ｃ．Ｉ．ピグメントレッド１２２、２０２、２０９、２８２、及び、Ｃ．Ｉ．ピグメントバイオレット１９からなる群より選ばれる少なくとも１種を含み、
前記Ｃ．Ｉ．ピグメントブルー１５：６の配合量、及び、キナクリドン系顔料の配合量の総量が、インキ中２〜１０質量％であり、
Ｃ．Ｉ．ピグメントブルー１５：６とキナクリドン系顔料の質量比率が３：１〜１：３であり、
前記色素誘導体（Ｂ）が、キナクリドン系顔料誘導体を含み、
前記キナクリドン系顔料誘導体が、下記一般式（４）で表される化合物、および／または、下記一般式（５）で表される化合物を含み、
前記顔料分散樹脂（Ｃ）の酸価をＣ１（ｍｇＫＯＨ／ｇ）とし、前記顔料分散樹脂（Ｃ）のアミン価をＣ２（ｍｇＫＯＨ／ｇ）としたとき、
Ｃ１≧Ｃ２＞０であり、
Ｃ１が、３５〜１３２であり、
Ｃ２が、３０〜７４であり、
前記重合性化合物（Ｄ）が、ジプロピレングリコールジアクリレート、１，６−ヘキサンジオールジアクリレート、及び、アクリル酸２−（２−ビニロキシエトキシ）エチルからなる群から選択される２種以上を含む、活性エネルギー線硬化型インクジェットインキ。
一般式（４）：
【化１】
0006799288.tif 000019
（一般式（４）中、Ｒ3及びＲ4は、それぞれ独立に、水素原子またはメチル基を表す。）
一般式（５）：
【化２】
0006799288.tif 000020
（一般式（５）中、Ｒ5及びＲ6は、それぞれ独立に、水素原子またはメチル基を表す。）
【請求項２】
前記重合性化合物（Ｄ）が、アクリル酸２−（２−ビニロキシエトキシ）エチルを、前記インクジェットインキ全量中２０〜６０質量％含む、請求項１記載の活性エネルギー線硬化型インクジェットインキ。
【請求項３】
光重合開始剤（Ｅ）としてα−ヒドロキシアセトフェノン系光重合開始剤（Ｅ−１）を少なくとも１種含む、請求項１または２記載の活性エネルギー線硬化型インクジェットインキ。
【請求項４】
請求項１〜３いずれかに記載の活性エネルギー線硬化型インクジェットインキと、活性エネルギー線硬化型インクジェットイエローインキと、活性エネルギー線硬化型インクジェットマゼンタインキとを含む活性エネルギー線硬化型インキセット。
【請求項５】
請求項１〜３いずれかに記載の活性エネルギー線硬化型インクジェットインキ、または、請求項４記載の活性エネルギー線硬化型インキセットを記録媒体に印刷してなる印刷物。
【発明の詳細な説明】
【技術分野】
【０００１】
本発明は、活性エネルギー線硬化型インクジェットインキ、及び、前記活性エネルギー線硬化型インクジェットインキを含む活性エネルギー線硬化型インキセットに関する。
【背景技術】
【０００２】
印刷の小ロット化やニーズの多様化に伴い、デジタル印刷方式の普及が急速に進んでいる。またデジタル印刷方式では、版を必要としないことから、コストの削減、及び、印刷装置の小型化が実現可能である。
【０００３】
デジタル印刷方式の一種であるインクジェット印刷方式とは、記録媒体に対し、インクジェットヘッドからインキの微小液滴を飛翔及び着弾させて、前記記録媒体上に画像や文字を形成し、記録物（以下「印刷物」ともいう）を得る方式である。他のデジタル印刷方式と比べて、印刷装置のサイズ及びコスト、印刷時のランニングコスト、フルカラー化の容易性などの面で優れており、近年では産業印刷用途においても利用が進んでいる。
【０００４】
インクジェット印刷方式に使用されるインキは、水性系、油性系、溶剤系、活性エネルギー線硬化型など多岐に渡るが、乾燥時間の速さ、印刷層を形成する硬化膜の強さなどの特性から、活性エネルギー線硬化型インクジェットインキの需要はますます高まっている。
【０００５】
また近年、活性エネルギー線硬化型インクジェットインキの使用用途として、産業印刷用途に加えて、紙器、ラベル、包装フィルムといったパッケージ用途への展開も広がってきている。これらの用途では、意匠性の高いデザインや企業のコーポレートカラーなどを印刷する必要性があり、従来のプロセスカラーのみの使用では、色再現性の観点で不十分な場合が多い。よってこれらの用途では、従来のプロセスカラーに加え、特色インキを併用することが一般的である。前記特色インキには、レッドインキ、グリーンインキ、ブルーインキ（バイオレットインキとも呼ぶ）などが存在する。例えば従来、シアンインキ及びマゼンタインキの掛け合わせだけでは、ブルー領域において要求される色域を再現することが困難であったため、前記ブルーインキが使用されることがある（特許文献１〜２参照）。
【０００６】
ブルー領域を再現するためのブルーインキに関しては、これまでにも複数報告されている。例えば、色材としてジオキサジン骨格を有するバイオレット顔料（例えば、Ｃ．Ｉ．ピグメントバイオレット２３）を用いたもの（特許文献３参照）、及び、色材としてＣ．Ｉ．ピグメントブルー１５：６、２５、６０などを用いたブルーインキ（特許文献４〜５参照）がある。
【０００７】
そのうち、前記特許文献２、４〜５でも使用されているＣ．Ｉ．ピグメントブルー１５：６は、ε型の結晶型を有する銅フタロシアニン顔料であり、他の結晶型（例えば、Ｃ．Ｉ．ピグメントブルー１５：３、１５：４など）と比較して赤味を呈するため、ブルーインキの着色剤として好適に利用できる。
【０００８】
また、Ｃ．Ｉ．ピグメントブルー１５：６を安定的に分散し良好な色再現性のインキを得る観点から、前記特許文献４では、銅フタロシアニン構造を有する顔料誘導体を、また、前記特許文献５では、ベンゾオキサゾール顔料誘導体を併用することが示されている。これら方法に従うことで、良好な分散安定性を有し、ブルー領域の色再現性に優れる活性エネルギー線硬化型インクジェットインキを得ることができるとされている。
【０００９】
ところで、活性エネルギー線硬化型インクジェットインキを吐出する際に使用されるインクジェットヘッドには、その製造に際し、エポキシ系接着剤が使用されることが知られている（特許文献６〜７参照）。一方で、インキ成分が前記エポキシ系接着剤に浸食してしまい、前記インクジェットヘッドの耐用寿命を低下させてしまうことがある。
【００１０】
本発明者らが検討したところ、上記特許文献２、４〜５に記載されている活性エネルギー線硬化型インクジェットインキは、エポキシ系接着剤への浸食が起こることが判明した。すなわち、これらのインキは、長期にわたりインクジェット印刷方式で使用し続けるのには適さないことが懸念される。
【００１１】
以上のように、活性エネルギー線硬化型のブルーインキに使用されるＣ．Ｉ．ピグメントブルー１５：６を、色再現性の高いインクジェットインキとして必要なレベルにまで微細に分散し、その状態を長期間に渡って維持させること、そして実際に良好な吐出性能を保持させることは困難な状況であった。
【先行技術文献】
【特許文献】
【００１２】
【特許文献１】特開２００９−１９７１７３号公報
【特許文献２】特開２０１７−１７７３５３号公報
【特許文献３】特開２０１７−１７１７８９号公報
【特許文献４】国際公開第２０１８／１０５３５５号
【特許文献５】国際公開第２０１８／１３１４００号
【特許文献６】特開２００９−２８５９０４号公報
【特許文献７】特開２０１２−０３０３９９号公報
【発明の概要】
【発明が解決しようとする課題】
【００１３】
本発明は、上記課題を解決すべくなされたものであって、その目的は、ブルー領域の色を良好に再現することができる活性エネルギー線硬化型インクジェットインキであって、初期の分散性、長期間保存時の分散安定性、吐出安定性、及びインクジェットヘッドに用いられるエポキシ系接着剤への低浸透性といった全ての課題を解決できるインクジェットインキを提供することにある。また、本発明の別の目的は、鮮明性及び発色性に優れ、グリーン〜ブルー〜レッド領域にかけての色再現性が良好な印刷物を得ることができる、前記活性エネルギー線硬化型インクジェットインキを含む活性エネルギー線硬化型インキセットを提供することにある。
【課題を解決するための手段】
【００１４】
上記現状を受け、本発明者らが鋭意検討を進めた結果、下記構成を有する活性エネルギー線硬化型インクジェットインキ（以下、単に「インキ」ともいう）、及び、前記活性エネルギー線硬化型インクジェットインキを含む活性エネルギー線硬化型インキセットによって、上記課題が解決できることを見出し、本発明の完成に至った。
【００１５】
すなわち本発明は、顔料（Ａ）と、色素誘導体（Ｂ）と、顔料分散樹脂（Ｃ）と、重合性化合物（Ｄ）とを含む活性エネルギー線硬化型インクジェットインキであって、
前記顔料（Ａ）が、Ｃ．Ｉ．ピグメントブルー１５：６と、キナクリドン系顔料とを含み、
前記キナクリドン系顔料が、Ｃ．Ｉ．ピグメントレッド１２２、２０２、２０９、２８２、及び、Ｃ．Ｉ．ピグメントバイオレット１９からなる群より選ばれる少なくとも１種を含み、
前記Ｃ．Ｉ．ピグメントブルー１５：６の配合量、及び、キナクリドン系顔料の配合量の総量が、インキ中２〜１０質量％であり、
Ｃ．Ｉ．ピグメントブルー１５：６とキナクリドン系顔料の質量比率が３：１〜１：３であり、
前記色素誘導体（Ｂ）が、キナクリドン系顔料誘導体を含み、
前記キナクリドン系顔料誘導体が、下記一般式（４）で表される化合物、および／または、下記一般式（５）で表される化合物を含み、
前記顔料分散樹脂（Ｃ）の酸価をＣ１（ｍｇＫＯＨ／ｇ）とし、前記顔料分散樹脂（Ｃ）のアミン価をＣ２（ｍｇＫＯＨ／ｇ）としたとき、
Ｃ１≧Ｃ２＞０であり、
Ｃ１が、３５〜１３２であり、
Ｃ２が、３０〜７４であり、
前記重合性化合物（Ｄ）が、ジプロピレングリコールジアクリレート、１，６−ヘキサンジオールジアクリレート、及び、アクリル酸２−（２−ビニロキシエトキシ）エチルからなる群から選択される２種以上を含む、活性エネルギー線硬化型インクジェットインキに関する。
一般式（４）：
【化１０】
0006799288.tif 000002
（一般式（４）中、Ｒ3及びＲ4は、それぞれ独立に、水素原子またはメチル基を表す。）
一般式（５）：
【化１１】
0006799288.tif 000003
（一般式（５）中、Ｒ5及びＲ6は、それぞれ独立に、水素原子またはメチル基を表す。）
【００１６】
また本発明は、前記重合性化合物（Ｄ）が、アクリル酸２−（２−ビニロキシエトキシ）エチルを、前記インクジェットインキ全量中２０〜６０質量％含む、上記活性エネルギー線硬化型インクジェットインキに関する。
【００１７】
また本発明は、光重合開始剤（Ｅ）としてα−ヒドロキシアセトフェノン系光重合開始剤（Ｅ−１）を少なくとも１種含む、上記活性エネルギー線硬化型インクジェットインキに関する。
【００１８】
また本発明は、上記活性エネルギー線硬化型インクジェットインキと、活性エネルギー線硬化型インクジェットイエローインキと、活性エネルギー線硬化型インクジェットマゼンタインキとを含む活性エネルギー線硬化型インキセットに関する。
【００１９】
また本発明は、上記活性エネルギー線硬化型インクジェットインキ、または、上記活性エネルギー線硬化型インキセットを記録媒体に印刷してなる印刷物に関する。
【発明の効果】
【００２０】
本発明により、ブルー領域の色を良好に再現することができる活性エネルギー線硬化型インクジェットインキであって、初期の分散性、長期間保存時の分散安定性、吐出安定性、及びインクジェットヘッドに用いられるエポキシ系接着剤への低浸透性といった全ての課題を解決できるインクジェットインキを提供することができる。また本発明により、鮮明性及び発色性に優れ、グリーン〜ブルー〜レッド領域にかけての色再現性が良好な印刷物を得ることができる、前記活性エネルギー線硬化型インクジェットインキを含む活性エネルギー線硬化型インキセットを提供することができる。
【発明を実施するための形態】
【００２１】
上記背景技術でも説明したように、本発明の活性エネルギー線硬化型インクジェットインキに含まれるＣ．Ｉ．ピグメントブルー１５：６は、ブルー領域の色再現性に優れることが知られている。またＣ．Ｉ．ピグメントブルー１５：６を、適宜、他の顔料と併用することで、目的とする色に調整することも知られている。
【００２２】
活性エネルギー線硬化型インキの場合、これらの顔料は、適切な分散剤と併用され、重合性化合物中に分散された形態で使用される。一般には、前記分散剤として、顔料分散樹脂が使用される。顔料分散樹脂は、分子構造中に存在する官能基が顔料表面と相互作用を起こすことで、前記顔料分散樹脂が前記顔料表面に吸着し、一方でその他の構造部分が、顔料粒子間での立体障害を形成して、分散状態を安定化している。Ｃ．Ｉ．ピグメントブルー１５：６の場合は、分子構造中に多くの窒素原子を有しているため、前記官能基として、カルボキシル基などの酸性基を有する顔料分散樹脂が使用されている。
【００２３】
一方、本発明者らが鋭意検討を進めた結果、これら顔料分散樹脂が持つ官能基、特に酸性基は、インクジェットヘッド内部に用いられるエポキシ系接着剤への浸食を起こす原因となることが判明した。また後述する重合性化合物によっては、前記エポキシ系接着剤内部にインキが浸透してしまうことがあり、その結果として、インクジェットヘッドの耐用寿命の低下を招くという技術的課題がある。
【００２４】
上記問題を避けるべく、酸性基を持たない分散剤を使用することも可能ではあるが、上記の通り、着色剤としてＣ．Ｉ．ピグメントブルー１５：６を使用する場合は特に、顔料の分散安定性が不十分となり、また長期の分散安定性やインクジェット吐出適性にも劣ってしまう。以上のように初期の分散安定性、長期の分散安定性、インクジェット吐出適性、更には、インクジェットヘッド内部に用いられるエポキシ系接着剤に対する浸食防止のすべてを、実用レベルで満たすことは当業者にとっての大きな課題といえる。
【００２５】
そこで本発明者らが鋭意検討した結果、Ｃ．Ｉ．ピグメントブルー１５：６とキナクリドン系顔料を、特定範囲の酸価とアミン価を有する顔料分散樹脂（Ｃ）及びキナクリドン系顔料誘導体存在下で分散することで、初期の分散安定性、長期間の分散安定性、インクジェット吐出適性、エポキシ系接着剤への低浸食性のすべてを兼ね備えた活性エネルギー線硬化型インクジェットインキとなることを見出した。
【００２６】
まず、本発明のインキは、顔料（Ａ）として、Ｃ．Ｉ．ピグメントブルー１５：６と、キナクリドン系顔料とを含む。上述の通り、目的とする色を得るために、複数の顔料を併用することは一般的であるが、Ｃ．Ｉ．ピグメントブルー１５：６、及び、キナクリドン系顔料は、どちらも分子構造内に複数の芳香環や窒素原子を有しているため、両者の親和性は高いと考えられる。その結果、長期保管時であっても、両者が分離などすることがなく、高い分散安定性を維持することができる。なお本発明者らが鋭意検討した結果、色再現性と、分散安定性とを両立するためには、Ｃ．Ｉ．ピグメントブルー１５：６の配合量と、キナクリドン系顔料の配合量との総量を、インキ中３質量％以上とし、更に、Ｃ．Ｉ．ピグメントブルー１５：６とキナクリドン系顔料の質量比率を３：１〜１：３とすることが好適であることを見出した。
【００２７】
また本発明のインキは、上記顔料（Ａ）に加え、特定範囲の酸価とアミン価とを有する顔料分散樹脂（Ｃ）、及び、色素誘導体（Ｂ）を含む。上記材料を併用することで、分散安定性、インクジェット吐出適性、エポキシ系接着剤への低浸食性の全てを兼ね備えたインキとなる。ここで、顔料分散樹脂中に存在する塩基性基は、顔料と吸着していない遊離顔料分散樹脂の酸性基に吸着し、それによって、分散安定性を損なうことなくエポキシ系接着剤への浸食を緩和させると考えられる。ただし、酸性基が塩基性基に比べて過剰に存在してしまうと、顔料分散樹脂の顔料への吸着まで阻害してしまう可能性がある。従って本発明における顔料分散樹脂（Ｃ）は、顔料分散樹脂（Ｃ）の酸価をＣ１（ｍｇＫＯＨ／ｇ）とし、前記顔料分散樹脂（Ｃ）のアミン価をＣ２（ｍｇＫＯＨ／ｇ）としたとき、Ｃ１≧Ｃ２＞０となるものである。
【００２８】
一方色素誘導体（Ｂ）は、分散安定性の向上のため使用され、一般に、併用される顔料と同種の構造を有するものが好ましく使用されている。本発明のインキの場合、銅フタロシアニン系顔料誘導体であっても、分散安定性の向上には有効であると考えられるが、本発明者らは、キナクリドン系顔料誘導体を使用すると、更に、インクジェット吐出適性や、エポキシ系接着剤への低浸食性にも優れたインキとなることを見出した。
【００２９】
キナクリドン系構造は、フタロシアニン系構造と異なり、窒素原子に水素原子が結合していることから、顔料分子や、顔料分散樹脂中に存在する酸性基と水素結合を形成しやすいと考えられる。その結果、構造類似性による吸着以上に、前記顔料分子や顔料分散樹脂と強く結びつくことができ、結果として分散安定性の特段の向上、更には、粘弾性の好適化による吐出適性の向上が発現すると考えられる。また、エポキシ系接着剤への浸食性が低減される理由は定かではないが、キナクリドン系顔料誘導体が、顔料と吸着をしていない遊離顔料分散樹脂の酸性基に吸着することで、分散安定性を損なうことなくエポキシ系接着剤への浸食を緩和させるためと推察している。
【００３０】
以上のように、初期の分散安定性、長期間の分散安定性、インクジェット吐出適性、エポキシ系接着剤への低浸食性のすべてを兼ね備えた活性エネルギー線硬化型インクジェットインキを得るためには、本発明のインキの構成が必須不可欠である。
【００３１】
更に本発明者らは、インキ中に使用する重合性化合物（Ｄ）として、アクリル酸２−（２−ビニロキシエトキシ）エチルを用いることで、エポキシ系接着剤への浸食性が更に低減し、かつ顔料の長期分散安定性が増すことを見出した。
【００３２】
アクリル酸２−（２−ビニロキシエトキシ）エチルは、分子構造中に、エチレンオキサイド基及びビニル基を有し、インキの低粘度化及び高反応性に寄与する材料である。しかしながら、どちらの基も求核性を有するため、分散安定性の悪化に影響を及ぼす可能性がある。また２５℃における表面張力が約３４ｍＮ／ｍと低く、エポキシ系接着剤の内部に浸透する恐れがある。
【００３３】
本発明では、顔料分散樹脂（Ｃ）中に含まれる塩基性基が、エチレンオキサイド基及びビニル基と弱い相互作用を形成することで、分散安定性の悪化を防いでいると考えられる。一方、アクリル酸２−（２−ビニロキシエトキシ）エチルを用いた本発明のインキが、エポキシ系接着剤への浸食性が低減している理由は定かではないが、インキ中に存在している顔料中に存在する芳香環などと相互作用を起こすことで、内部への浸透が抑制されていると考えられる。
【００３４】
一実施形態において、本発明の活性エネルギー線硬化型インクジェットインキを紫外線照射にて硬化させる場合、インキ中に光重合開始剤（Ｅ）を配合する。後述するように、使用できる光重合開始剤の種類に特に制限はなく、公知の光重合開始剤を用いることができるが、中でもα−ヒドロキシアセトフェノン系光重合開始剤（Ｅ−１）を配合した活性エネルギー線硬化型インクジェットインキは、インキの長期の分散安定性と吐出安定性に特に優れるため、本発明において好適である。
【００３５】
光重合開始剤（Ｅ）としてα−ヒドロキシアセトフェノン系光重合開始剤（Ｅ−１）を含む場合に長期の分散安定性と吐出安定性が優れる理由として、開始剤中に存在する水酸基が顔料表面の官能基と水素結合を形成することで、系内で安定した顔料分散状態を維持する効果を補助し、その結果として顔料凝集が抑制され、インクジェットヘッドからの吐出安定性も改善するものと思われる。
【００３６】
続いて以下に、本発明の活性エネルギー線硬化型インクジェットインキを構成する各成分について説明する。
【００３７】
＜顔料（Ａ）＞
本発明の活性エネルギー線硬化型インクジェットインキは、Ｃ．Ｉ．ピグメントブルー１５：６と、キナクリドン系顔料の双方を含む。これらはどちらも市販のものを用いることができる。またキナクリドン系顔料は特に限定されるものではないが、Ｃ．Ｉ．ピグメントレッド１２２、２０２、２０９、２８２、Ｃ．Ｉ．ピグメントバイオレット１９などを用いることができ、１種または２種以上を組み合わせて使用することもできる。
【００３８】
なお、色再現性と分散安定性との両立を図る観点から、Ｃ．Ｉ．ピグメントブルー１５：６の比表面積は、３０〜１５０ｍ 2 ／ｇであることが好ましく、５０〜１００ｍ 2 ／ｇであることがより好ましい。なお前記比表面積はＢＥＴ法により測定した値である。
【００３９】
また、本発明者らが検討を行った結果、Ｃ．Ｉ．ピグメントブルー１５：６の固体状態でのかさ密度が、０．５ｋｇ／ｌ以下であることが好ましく、０．３ｋｇ／ｌ以下であることがより好ましいことを見出した。詳細な理由は不明であるが、かさ密度は、顔料自身の体積に加えて、前記顔料同士が形成する空隙の体積なども考慮した値であることから、インキ中での顔料の分散状態を総合的に判断できる指標として利用できるものと考えられる。なお、かさ密度は、定容積測定法により測定した値である。
【００４０】
色再現性に優れた印刷物を得、またインキの分散安定性を確保する観点から、Ｃ．Ｉ．ピグメントブルー１５：６の配合量と、キナクリドン系顔料の配合量の総量は、前記活性エネルギー線硬化型インクジェットインキ全量に対し、２〜１０質量％であり、３〜６質量％であることが好ましい。また、上述の通り、前記Ｃ．Ｉ．ピグメントブルー１５：６と、前記キナクリドン系顔料との質量比率は、３：１〜１：３である。
【００４１】
本発明の活性エネルギー線硬化型インクジェットインキは、Ｃ．Ｉ．ピグメントブルー１５：６、及び、キナクリドン系顔料以外の顔料（以下、「その他の顔料」ともいう）を使用してもよい。前記その他の顔料として、Ｃ．Ｉ．ピグメントブルー１５：６と同種である、Ｃ．Ｉ．ピグメントブルー１５：３、１５：４、１６、Ｃ．Ｉ．ピグメントグリーン７、３６などのフタロシアニン系顔料や、前記Ｃ．Ｉ．ピグメントブルー１５：６と類似した部分構造を有する、Ｃ．Ｉ．ピグメントレッド１７５、１７６、１８５、２０８、Ｃ．Ｉ．ピグメントイエロー１２０、１５１、１５４、１７５、１８０、１８１、１９４などのベンズイミダゾロン系顔料が使用できる。ただし、その他の顔料を使用する場合、その配合量は、Ｃ．Ｉ．ピグメントブルー１５：６及びキナクリドン系顔料の効果を阻害しない程度であることが好ましい。具体的には、その他の顔料の配合量は、顔料（Ａ）全量中５０質量％以下であることが好ましく、３０質量％以下であることがより好ましい。
【００４２】
＜色素誘導体（Ｂ）＞
本発明の活性エネルギー線硬化型インクジェットインキに用いる色素誘導体（Ｂ）は、キナクリドン骨格を有する顔料誘導体である。具体的には、キナクリドン顔料を基本骨格とし、分子内に置換基を導入した、下記一般式（１）〜（３）で表される化合物が挙げられる。
【００４３】
一般式（１）：
【化１】
0006799288.tif 000004
【００４４】
一般式（１）中、Ｐｑはｎ1価のキナクリドン残基を表し、ｎ1は１以上の整数、Ｚ1はＳＯ3Ｈ、またはＣＯＯＨを表す。ｎ1は１〜５であることが好ましく、より好ましくは１〜３、更に好ましくは１〜２である。
【００４５】
一般式（２）：
【化２】
0006799288.tif 000005
【００４６】
一般式（２）中、Ｐｑはｎ2価のキナクリドン残基を表し、
ｎ2は１以上の整数を表し、
Ｚ2はＳＯ3-またはＣＯＯ-を表し、
Ｚ3は、アルカリ金属カチオン、第１級アミンカチオン、第２級アミンカチオン、第３級アミンカチオン、または第４級アンモニウムカチオンを表す。
ｎ2は１〜５であることが好ましく、より好ましくは１〜３、更に好ましくは１〜２である。
【００４７】
一般式（３）：
【化３】
0006799288.tif 000006
【００４８】
一般式（３）中、Ｐｑはｎ3価のキナクリドン残基を表し、
ｎ3は１以上の整数を表し、
ｍは１以上の整数を表し、
Ｒ1は（ｍ＋１）価の有機残基を表し、
Ｒ2は水素原子、ハロゲン原子、または炭素数１〜１０のアルキル基を表し、複数あるＲ2は同一でも異なっても良い。
ｎ3は１〜５であることが好ましく、より好ましくは１〜３、更に好ましくは１〜２である。
また、Ｒ1はメチレン基であることが好ましく、Ｒ2は全て水素原子であることが好ましい。
【００４９】
なお、上記一般式（１）〜（３）中、Ｐｑで表されるキナクリドン残基として、無置換キナクリドン、モノメチルキナクリドン、ジメチルキナクリドン、モノクロロキナクリドン、ジクロロキナクリドン、モノメトキシキナクリドン、ジメトキシキナクリドンなどに由来する残基が挙げられる。
【００５０】
上記の色素誘導体は、例えば特公昭４６−１００６９号公報、特公昭５０−４０１９号公報、特公昭５３−１３６５１号公報、特開昭５５−１０８４６６号公報に記載された方法で調製することができる。上記の中でも、一般式（１）または（２）で表される色素誘導体が好ましく、前記一般式（１）においてＺ1がＳＯ3Ｈであるもの、または、前記一般式（２）においてＺ2がＳＯ3-であるものがより好ましい。更に、下記一般式（４）〜（５）で表される化合物が特に好ましい。
【００５１】
一般式（４）：
【化４】
0006799288.tif 000007
【００５２】
一般式（４）中、Ｒ3及びＲ4は、それぞれ独立に、水素原子またはメチル基を表す。
【００５３】
一般式（５）：
【化５】
0006799288.tif 000008
【００５４】
一般式（５）中、Ｒ5及びＲ6は、それぞれ独立に、水素原子またはメチル基を表す。
【００５５】
本発明における色素誘導体（Ｂ）は、キナクリドン系顔料の分散を補助するのみならず、顔料に吸着していない遊離顔料分散樹脂の酸性基と吸着することで、インキ中の成分がインクジェットヘッドのエポキシ系接着剤を浸食することを緩和する効果があるものと推察される。このような効果を得るためには、前記色素誘導体（Ｂ）の配合量は前記活性エネルギー線硬化型インクジェットインキ中に含まれる顔料の総量に対し、１〜２０質量％含有することが好ましく、２〜１０質量％含有することがより好ましい。
【００５６】
＜顔料分散樹脂（Ｃ）＞
本発明において、顔料の初期分散性及び長期の分散安定性のために、顔料分散樹脂（Ｃ）を使用する。本発明に用いることができる顔料分散樹脂（Ｃ）は、顔料分散樹脂（Ｃ）の酸価をＣ１（ｍｇＫＯＨ／ｇ）とし、顔料分散樹脂（Ｃ）のアミン価をＣ２（ｍｇＫＯＨ／ｇ）としたとき、Ｃ１≧Ｃ２＞０となるものである。
【００５７】
「酸価」とは、顔料分散樹脂（Ｃ）の固形分１ｇあたりの酸価を表し、ＪＩＳ  Ｋ  ００７０に準じ、電位差滴定法によって求めた値である。「アミン価」とは、顔料分散樹脂（Ｃ）の固形分１ｇあたりのアミン価を表し、０．１Ｎの塩酸水溶液を用い、電位差滴定法によって求めた後、水酸化カリウムの当量に換算した値である。
【００５８】
本発明に用いる顔料分散樹脂（Ｃ）は市販されているものを使用することもできるし、公知の方法で合成したものを使用することもできる。市販品の具体的な例としては、ビックケミー社製のＤｉｓｐｅｒｂｙｋ（登録商標）−１４５、１０６、ルーブリゾール社製のソルスパース（登録商標）Ｊ−１８０などが挙げられる。また例えば、アクリル酸、メタクリル酸などの酸基含有単量体と、アクリルアミド、ジメチルアミノエチルメタクリレートなどのアミノ基含有単量体と、必要に応じてその他の単量体とを、有機溶剤中で共重合させた樹脂のうち酸価とアミン価が上記条件を満たすものを、本発明の顔料分散樹脂（Ｃ）として用いてもよい。
【００５９】
本発明では、Ｃ．Ｉ．ピグメントブルー１５：６と、キナクリドン系顔料の双方に対する分散性及びエポキシ系接着剤への低浸食性を両立する観点から、主鎖がポリアミンまたはポリイミンである櫛型顔料分散樹脂を使用することが好適であり、主鎖がポリイミンである櫛型顔料分散樹脂を使用することが特に好適である。前記ポリアミンとして、ポリビニルアミンやポリアリルアミンが例示でき、また、前記ポリイミンとして、ポリエチレンイミンやポリプロピレンイミンが例示できる。なお、上記市販品の例のうち、主鎖がポリアミンまたはポリイミンである櫛型顔料分散樹脂として、Ｄｉｓｐｅｒｂｙｋ（登録商標）−１４５及びソルスパース（登録商標）Ｊ−１８０がある。また、前記主鎖がポリアミンまたはポリイミンである櫛型顔料分散樹脂を合成する場合、例えば特表２００３−５３１００１号公報記載の方法が利用できる。
【００６０】
本発明における顔料分散樹脂（Ｃ）の添加量は前記顔料（Ａ）の総量に対して、２０〜１００質量％が好ましく、３０〜８０質量％がより好ましい。顔料分散樹脂（Ｃ）の添加量を上記範囲内に収めることで、初期の分散性が十分良好となり、更に顔料に吸着していない顔料分散樹脂（Ｃ）の影響による吐出安定性の悪化、及び、エポキシ系接着剤への浸透も低減できる。
【００６１】
＜重合性化合物（Ｄ）＞
本発明における重合性化合物（Ｄ）とは、後述する光重合開始剤などから発生するラジカルなどの開始種により重合または架橋反応を生起し、これらを含有する組成物を硬化させる機能を有するものである。
【００６２】
重合性化合物（Ｄ）としては、上記特性を有するものであれば特に制限はなく、モノマー、オリゴマー、ポリマーの種を問わず使用することができる。なお「オリゴマー」及び「ポリマー」とは、モノマーが複数個結合した重合体であり、両者は重合度によって分類される。すなわち本明細書では、前記重合度が２〜５であるものを「オリゴマー」と呼び、６以上であるものを「ポリマー」と呼ぶ。
【００６３】
重合性化合物（Ｄ）が有する重合性基としては、例えば、（メタ）アクリレート基、ビニルエーテル基、アリル基、ビニル基（ただし、前記ビニルエーテル基及びアリル基を除く）、不飽和カルボン酸基などが挙げられる。
【００６４】
本発明では、重合性化合物（Ｄ）として（メタ）アクリレート化合物を用いることが好ましい。
【００６５】
本発明では、重合性化合物（Ｄ）が、単官能の重合性化合物であっても、二官能以上の多官能の重合性化合物であってもよい。また、反応速度、硬化膜の物性、インキの物性などを調整する目的で、重合性化合物（Ｄ）を１種のみ使用してもよいし、複数の重合性化合物（Ｄ）を混合して用いることもできる。単官能の重合性化合物の割合が大きいと硬化膜は柔軟なものになりやすく、多官能の重合性化合物の割合が大きいと硬化性に優れる傾向がある。従って、複数の重合性化合物（Ｄ）を用いる場合、単官能の重合性化合物と多官能の重合性化合物との割合は用途に応じて任意に決定される。
【００６６】
ここで、本明細書において、「（メタ）アクリレート」及び、「（メタ）アクリル」、といった記載は、それぞれ、「アクリレート及び／またはメタクリレート」及び「アクリロイル及び／またはメタクリロイル」を意味する。また本明細書において「単官能」とは、１分子中に重合性基を１つのみ有する化合物を指す。また「二官能」「三官能」は、それぞれ、１分子中に重合性基を２つまたは３つ有する化合物を指し、二官能以上を総称して「多官能」と呼ぶこととする。
【００６７】
単官能の（メタ）アクリレート化合物としては、例えば、ベンジル（メタ）アクリレート、２−フェノキシエチル（メタ）アクリレート、（エトキシ（またはプロポキシ）化）２−フェノキシエチル（メタ）アクリレート、ジシクロペンテニル（オキシエチル）（メタ）アクリレート、フェノキシジエチレングリコール（メタ）アクリレート、２−メトキシエチル（メタ）アクリレート、メトキシトリエチレングリコール（メタ）アクリレート、２−エトキシエチル（メタ）アクリレート、２−（２−エトキシエトキシ）エチル（メタ）アクリレート、メトキシジプロピレングリコール（メタ）アクリレート、ジプロピレングリコール（メタ）アクリレート、ノニルフェノールＥＯ変性アクリレート、ノニルフェノールＰＯ変性アクリレート、ｏ−フェニルフェノールＥＯ変性アクリレート、２−エチルヘキシルＥＯ変性アクリレート、β−カルボキシルエチル（メタ）アクリレート、トリメチロールプロパンフォルマル（メタ）アクリレート、イソアミル（メタ）アクリレート、シクロヘキシル（メタ）アクリレート、テトラヒドロフルフリル（メタ）アクリレート、イソボロニル（メタ）アクリレート、ノルボルニル（メタ）アクリレート、ジシクロペンタニル（メタ）アクリレート、イソノニル（メタ）アクリレート、ステアリル（メタ）アクリレート、ｎ−オクチルアクリレート、イソオクチル（メタ）アクリレート、ラウリル（メタ）アクリレート、イソデシル（メタ）アクリレート、トリデシル（メタ）アクリレート、カプロラクトン（メタ）アクリレート、２−ヒドロキシ−３−フェノキシプロピル（メタ）アクリレート、１，４−シクロヘキサンジメタノール（メタ）アクリレート、２−ヒドロキシエチル（メタ）アクリレート、２−ヒドロキシプロピル（メタ）アクリレート、４−ヒドロキシブチル（メタ）アクリレート、アクリロイルモルホリン、Ｎ−アクリロイルオキシエチルヘキサヒドロフタルイミドなどが挙げられる。
【００６８】
（メタ）アクリロイル基を２つ有する化合物（「二官能の（メタ）アクリレート化合物」）としては、例えば、１，６−ヘキサンジオールジ（メタ）アクリレート、エトキシ（またはプロポキシ）化１，６−ヘキサンジオールジ（メタ）アクリレート、１，１０−デカンジオールジ（メタ）アクリレート、ネオペンチルグリコールジ（メタ）アクリレート、２，４−ジメチル−１，５−ペンタンジオールジ（メタ）アクリレート、３−メチル−１，５−ペンタンジオールジ（メタ）アクリレート、ブチルエチルプロパンジオール（メタ）アクリレート、エトキシ化シクロヘキサンメタノールジ（メタ）アクリレート、ポリエチレングリコールジ（メタ）アクリレート、オリゴエチレングリコールジ（メタ）アクリレート、エチレングリコールジ（メタ）アクリレート、ポリエチレングリコールジ（メタ）アクリレート、２−エチル−２−ブチルブタンジオールジ（メタ）アクリレート、ヒドロキシピバリン酸ネオペンチルグリコールジ（メタ）アクリレート、ＥＯ変性ビスフェノールＡジ（メタ）アクリレート、ビスフェノールＦポリエトキシジ（メタ）アクリレート、ポリプロピレングリコールジ（メタ）アクリレート、オリゴプロピレングリコールジ（メタ）アクリレート、１，４−ブタンジオールジ（メタ）アクリレート、２−エチル−２−ブチルプロパンジオールジ（メタ）アクリレート、１，９−ノナンジ（メタ）アクリレート、プロポキシ化エトキシ化ビスフェノールＡジ（メタ）アクリレート、プロポキシ化ビスフェノールＡジ（メタ）アクリレート、エトキシ化ビスフェノールＡジ（メタ）アクリレート、エトキシ化ビスフェノールＦジ（メタ）アクリレート、イソシアヌル酸ＥＯ変性ジアクリレート、トリシクロデカンジ（メタ）アクリレート、ジプロピレングリコールジ（メタ）アクリレート、トリプロピレングリコールジ（メタ）アクリレート、ＰＯ変性ネオペンチルグリコールジ（メタ）アクリレート、ＥＯ変性ネオペンチルグリコールジ（メタ）アクリレートジメチロールトリシクロデカンジ（メタ）アクリレート、シクロヘキサンジメタノールジ（メタ）アクリレート、トリメチロールプロパンジ（メタ）アクリレート、ネオペンチルグリコール変性トリメチロールプロパンジ（メタ）アクリレート、ジシクロペンタニルジ（メタ）アクリレートなどが挙げられる。
【００６９】
また、（メタ）アクリロイル基とビニルエーテル基を１個ずつ持つ二官能の重合性化合物として、アクリル酸２−（２−ビニロキシエトキシ）エチル、メタクリル酸２−（２−ビニロキシエトキシ）エチルなどが挙げられる。
【００７０】
三官能の（メタ）アクリレート化合物としては、例えば、トリメチロールプロパントリ（メタ）アクリレート、トリメチロールエタントリ（メタ）アクリレート、トリメチロールプロパンのアルキレンオキサイド変性トリ（メタ）アクリレート（例えば、トリメチロールプロパンＥＯ変性トリアクリレート、トリメチロールプロパンＰＯ変性トリアクリレートなど）、テトラメチロールメタントリ（メタ）アクリレート、ペンタエリスリトールトリ（メタ）アクリレート、ジペンタエリスリトールトリ（メタ）アクリレート、トリメチロールプロパントリ（（メタ）アクリロイルオキシプロピル）エーテル、イソシアヌル酸アルキレンオキサイド変性トリ（メタ）アクリレート、プロピオン酸ジペンタエリスリトールトリ（メタ）アクリレート、トリ（（メタ）アクリロイルオキシエチル）イソシアヌレート、ヒドロキシピバルアルデヒド変性ジメチロールプロパントリ（メタ）アクリレート、ソルビトールトリ（メタ）アクリレート、プロポキシ化トリメチロールプロパントリ（メタ）アクリレート、エトキシ化グリセリントリ（メタ）アクリレート、プロポキシ化グリセリルトリ（メタ）アクリレートなどが挙げられる。硬化性の点から、トリメチロールプロパントリアクリレート、トリメチロールプロパンＥＯ変性トリアクリレートが好ましい。
【００７１】
四官能の（メタ）アクリレート化合物としては、例えば、ペンタエリスリトールテトラ（メタ）アクリレート、ソルビトールテトラ（メタ）アクリレート、ジトリメチロールプロパンテトラ（メタ）アクリレート、プロピオン酸ジペンタエリスリトールテトラ（メタ）アクリレート、エトキシ化ペンタエリスリトールテトラ（メタ）アクリレート、テトラメチロールメタンテトラ（メタ）アクリレートなどが挙げられる。中でもペンタエリスリトールテトラアクリレートが好ましい。
【００７２】
五官能の（メタ）アクリレート化合物としては、例えば、ソルビトールペンタ（メタ）アクリレート、ジペンタエリスリトールペンタ（メタ）アクリレートが挙げられる。
【００７３】
六官能の（メタ）アクリレート化合物としては、例えば、ジペンタエリスリトールヘキサ（メタ）アクリレート、ソルビトールヘキサ（メタ）アクリレート、フォスファゼンのアルキレンオキサイド変性ヘキサ（メタ）アクリレート、ε−カプトラクトン変性ジペンタエリスリトールヘキサ（メタ）アクリレートなどが挙げられる。中でもジペンタエリスリトールヘキサアクリレートが好ましい。
【００７４】
なお本明細書において「ＥＯ」とは「エチレンオキサイド」を指し、「ＰＯ」とは「プロピレンオキサイド」を指す。
【００７５】
上述の通り、本発明においては、エポキシ系接着剤への浸食性が更に低減し、かつ顔料の長期分散安定性が向上する観点から、アクリル酸２−（２−ビニロキシエトキシ）エチルを用いることが好ましい。その場合、全インキ質量に対して２０〜６０質量％の（メタ）アクリル酸２−（２−ビニロキシエトキシ）エチルを含むことが、長期の分散安定性向上とエポキシ系接着剤への浸食緩和とが、良好なレベルで両立できる効果を得る観点から好ましい。
【００７６】
＜光重合開始剤（Ｅ）＞
本発明のインキを紫外線にて硬化させる場合には、インキに光重合開始剤を配合することが好ましい。本発明で用いることができる光重合開始剤（Ｅ）は、公知の光重合開始剤であってよく、例えば、分子開裂型や水素引き抜き型でラジカルを発生させる光重合開始剤を使用することが好ましい。本発明において、光重合開始剤（Ｅ）は、単独で使用してもよく、２種以上を併用してもよい。また、ラジカルを発生させる光重合開始剤とカチオンを発生させる光重合開始剤とを併用してもよい。
【００７７】
光重合開始剤（Ｅ）の具体例としては、２，２−ジメトキシ−１，２−ジフェニルエタン−１−オン（ＩＧＭ  ＲＥＳＩＮＳ社製「ＯＭＮＩＲＡＤＢＤＫ」）などのベンジルジメチルケタール系光重合開始剤；
１−ヒドロキシ−シクロヘキシル−フェニル−ケトン（ＩＧＭ  ＲＥＳＩＮＳ社製「ＯＭＮＩＲＡＤ１８４」）などのα−ヒドロキシアルキルフェノン系光重合開始剤；
２−ヒドロキシ−２−メチル−１−フェニル−プロパン−１−オン（ＩＧＭ  ＲＥＳＩＮＳ社製「ＯＭＮＩＲＡＤ１１７３」）、１−［４−（２−ヒドロキシエトキシ）−フェニル］−２−ヒドロキシ−２−メチル−１−プロパン−１−オン（ＩＧＭ  ＲＥＳＩＮＳ社製「ＯＭＮＩＲＡＤ６５９」）、２−ヒドロキシ−１−｛４−［４−（２−ヒドロキシ−２−メチル−プロピオニル）−ベンジル］−フェニル｝−２−メチル−プロパン−１−オン（ＩＧＭ  ＲＥＳＩＮＳ社製「ＯＭＮＩＲＡＤ１２７」）、オリゴ（２−ヒドロキシ−２−メチル−１−（４−（１−メチルビニル）フェニル）プロパノン）（ＩＧＭ  ＲＥＳＩＮＳ社製、「ＥＳＡＣＵＲＥＯＮＥ」「ＥＳＡＣＵＲＥＫＩＰ１６０」）などのα−ヒドロキシアセトフェノン系光重合開始剤；
２−メチル−１−［４−（メチルチオ）フェニル］−２−モルフォリノプロパン−１−オン（ＩＧＭ  ＲＥＳＩＮＳ社製「ＯＭＮＩＲＡＤ９０７」）、２−ベンジル−２−ジメチルアミノ−１−（４−モルホリノフェニル）−ブタノン−１（ＩＧＭ  ＲＥＳＩＮＳ社製「ＯＭＮＩＲＡＤ３６９」）、２−ジメチルアミノ−２−（４−メチルベンジル）−１−（４−モルホリノフェニル）−１−ブタノン（ＩＧＭ  ＲＥＳＩＮＳ社製「ＯＭＮＩＲＡＤ３７９」）などのα−アミノアルキルフェノン系光重合開始剤
ビス（２，４，６−トリメチルベンゾイル）−フェニルフォスフィンオキサイド（ＩＧＭ  ＲＥＳＩＮＳ社製「ＯＭＮＩＲＡＤ８１９」）、２，４，６−トリメチルベンゾイル−ジフェニル−フォスフィンオキサイド（ＩＧＭ  ＲＥＳＩＮＳ社製「ＯＭＮＩＲＡＤＴＰＯ」）、エチル（２，４，６−トリメチルベンゾイル）−フェニルフォスフィンオキサイド（ＩＧＭ  ＲＥＳＩＮＳ「ＯＭＮＩＲＡＤＴＰＯ−Ｌ」）などのアシルフォスフィンオキサイド系光重合開始剤；
フェニルグリオキシリックアシッドメチルエステル（ＩＧＭ  ＲＥＳＩＮＳ社製「ＯＭＮＩＲＡＤＭＢＦ」）などの分子内水素引き抜き型光重合開始剤；
１，２−オクタンジオン−１−［４−（フェニルチオ）−２−（Ｏ−ベンゾイルオキシム）］（ＢＡＳＦ社製「ＩＲＧＡＣＵＲＥＯＸＥ０１」）、エタノン−１−［９−エチル−６−（２−メチルベンゾイル）−９Ｈ−カルバゾール−３−イル］−１−（Ｏ−アセチルオキシム）（ＢＡＳＦ社製「ＩＲＧＡＣＵＲＥＯＸＥ０２」）などのオキシムエステル系光重合開始剤；
ベンゾフェノン、４−フェニルベンゾフェノン、イソフタルフェノン、４−ベンゾイル−４’−メチル−ジフェニルスルフィド（ＩＧＭ  ＲＥＳＩＮＳ社製「ＯＭＮＩＲＡＤＢＭＳ」）、１−［４−（４−ベンゾイルフェニルスルファニル）フェニル］−２−メチル−２−（４−メチルフェニルスルホニル）プロパン−１−オン（ＩＧＭ  ＲＥＳＩＮＳ社製「ＥＳＡＣＵＲＥ１００１Ｍ」）などのベンゾフェノン系光重合開始剤などが挙げられる。
【００７８】
本発明においては、上記の通り、α−ヒドロキシアセトフェノン系光重合開始剤（Ｅ−１）を用いることが、顔料の長期分散安定性及びインクジェットの吐出安定性の観点から好ましい。また、前記α−ヒドロキシアセトフェノン系光重合開始剤（Ｅ−１）の配合量は、本発明の効果を好適に得る観点から、全インキ質量に対して１〜１２質量％の範囲であることが好ましく、１〜８質量％の範囲であることがより好ましい。
【００７９】
＜その他の成分＞
本発明における活性エネルギー線硬化型インクジェットインキには上記の成分以外に、重合禁止剤、溶剤、表面調整剤、及びその他の添加剤を目的に応じて併用することができる。
【００８０】
＜重合禁止剤＞
インキの経時での粘度安定性、経時後の吐出安定性、インクジェット記録装置内での粘度安定性を高めるため、重合禁止剤を使用することができる。重合禁止剤としては、ヒンダードフェノール系化合物、フェノチアジン系化合物、ヒンダードアミン系化合物、リン系化合物が特に好適に使用される。具体的には、４−メトキシフェノール、ハイドロキノン、メチルハイドロキノン、ｔ−ブチルハイドロキノン、２，６−ジ−ｔ−ブチル−４−メチルフェノール、フェノチアジン、Ｎ−ニトロソフェニルヒドロキシルアミンのアルミニウム塩などが挙げられる。硬化性を維持しつつ経時安定性を高める点から、インキ全体に対して０．０１〜２質量％が好ましく、０．１〜１質量％がより好ましい。
【００８１】
＜有機溶剤＞
本発明では、インキの低粘度化、記録媒体への濡れ広がり性を向上させるために、有機溶剤を含有させてもよい。有機溶剤を含む場合、インキ全重中０．０１〜３０質量％が好ましく、０．０５〜２０質量％がより好ましく、０．１〜１０質量％が更に好ましい。また、乾燥性及び記録媒体への濡れ広がり性の点から、沸点が１４０〜３００℃の有機溶剤を用いることが好ましい。
【００８２】
前記有機溶剤として、例えば、アルキレングリコールモノアルキルエーテルモノアセテート類、アルキレングリコールジアセテート類、アルキレングリコールモノアルキルエーテル類、アルカンジオール類、アルキレングリコールジアルキルエーテル類、ラクタム類、ラクトン類、その他含窒素系有機溶剤、含酸素系有機溶剤が使用できる。
【００８３】
中でも、アルキレングリコールモノアルキルエーテル、アルキレングリコールジアルキルエーテル、アルキレングリコールモノアルキルエーテルアセテートからなる群から選択される少なくとも１種を含むことが好ましい。特に、トリプロピレングリコールモノメチルエーテル、ジプロピレングリコールモノメチルエーテル、プロピレングリコールモノメチルエーテル、エチレングリコールモノブチルエーテル、ジエチレングリコールモノブチルエーテル、トリエチレングリコールモノブチルエーテル、テトラエチレングリコールジアルキルエーテル、エチレングリコールモノブチルエーテルアセテート、ジエチレングリコールジエチルエーテルが好ましく、テトラエチレングリコールジアルキルエーテル、エチレングリコールモノブチルエーテルアセテート、ジエチレングリコールジエチルエーテルから選択される少なくとも１種を含むことが最も好ましい。
【００８４】
＜表面調整剤＞
本発明において、インキには、記録媒体に対する濡れ広がり性の向上及びハジキの防止を目的として表面調整剤を添加することが好ましい。表面調整剤として、例えば、シリコーン系表面調整剤、フッ素系表面調整剤、アクリル系表面調整剤、アセチレングリコール系表面調整剤などが挙げられる。表面張力低下の能力、重合性化合物（Ｄ）との相溶性との観点から、シリコーン系表面調製剤を使用することが好ましい。
【００８５】
シリコーン系表面調整剤として、例えば、ジメチルシロキサン骨格を有する化合物、及びその変性体が使用できる。中でも、ポリエーテル変性シロキサン系表面調整剤が好ましく使用できる。ポリエーテルとは例えば、ポリエチレンオキサイド、ポリプロピレンオキサイドをいい、分子中にどちらか片方のみが含まれていてもよいし、両方が含まれていてもよい。市販品としては、ポリエーテル変性シリコーン系界面活性剤、ポリエーテル変性シロキサン（コポリマー）、ポリエーテル変性ポリジメチルシロキサンなどとして販売されているものが挙げられ、例えばビックケミー社製のＢＹＫ（登録商標）−３７８、３４８、３４９などのポリエーテル変性シロキサン；
ＢＹＫ―ＵＶ３５００、ＵＶ３５１０などのポリエーテル変性ポリジメチルシロキサン；
エボニックデグサ社製のＴＥＧＯ（登録商標）ＧＬＩＤＥ４５０、４４０、４３５、４３２、４１０、４０６、１３０、１１０、１００などのポリエーテル変性シロキサンコポリマー；
を好ましく使用できる。これらの中でも、良好な画質形成の観点から、ＢＹＫ−３７８、３４８、ＵＶ３５１０；ＴＥＧＯ  ＧＬＩＤＥ４５０、４４０、４３２、４１０などのポリエーテル変性シロキサン系表面調整剤が好ましく使用できる。
【００８６】
シリコーン系表面調整剤の含有量は、全インキ質量中０．１〜５．０質量％が好ましい。含有量を０．１質量％以上にすることにより、インキの記録媒体への濡れ広がり性を容易に向上できる。一方、含有量を５．０質量％以下にすることより、インキの保存安定性、吐出安定性を確保することが容易となる。
【００８７】
＜インキの製造方法＞
本発明のインキは従来既知の方法によって製造することができるが、具体的には、以下のように行われる。まず始めに、Ｃ．Ｉ．ピグメントブルー１５：６、キナクリドン系顔料、顔料分散樹脂（Ｃ）、色素誘導体（Ｂ）、重合性化合物（Ｄ）、及び、必要に応じて表面調整剤、重合禁止剤、溶剤などを混合した後、ペイントシェーカー、サンドミル、ロールミル、メディアレス分散機などによって分散処理を行い、顔料分散体を調製する。
【００８８】
なお、前記色素誘導体（Ｂ）は、前記顔料分散樹脂（Ｃ）と同時に添加してもよいし、前記顔料分散樹脂（Ｃ）との混合前に、あらかじめ、前記Ｃ．Ｉ．ピグメントブルー１５：６及び／または前記キナクリドン系顔料と、混合または処理しておいてもよい。本発明の場合は、長期間の分散安定性を確保するとともに、色素誘導体（Ｂ）のインキ中への脱離を防止し、エポキシ系接着剤へのダメージを抑制する観点から、前記色素誘導体（Ｂ）は、あらかじめ、前記Ｃ．Ｉ．ピグメントブルー１５：６及び／または前記キナクリドン系顔料と、混合または処理しておくことが好ましい。
【００８９】
次いで、得られた顔料分散体に対して、所望のインキ特性を有するように、重合性化合物（Ｄ）の残部や、その他必要に応じて、光重合開始剤（Ｅ）や、その他添加剤（例えば表面調整剤、重合禁止剤、溶剤など）を添加し、よく混合したのち、フィルターなどで濾過し粗大粒子を濾別することで得られる。
【００９０】
＜インキセット＞
上述したように、本発明の活性エネルギー線硬化型インクジェットインキを使用することで、ブルー領域の色を良好に再現することができる。また、前記活性エネルギー線硬化型インクジェットインキと、以下に示す活性エネルギー線硬化型インクジェットイエローインキ（以下、単に「イエローインキ」ともいう）と、活性エネルギー線硬化型インクジェットマゼンタインキ（以下、単に「マゼンタインキ」ともいう）とを含む活性エネルギー線硬化型インキセット（以下、単に「インキセット」ともいう）を使用することで、鮮明性及び発色性に優れ、グリーン〜ブルー〜レッド領域にかけての色再現性が良好な印刷物を得ることができる。
【００９１】
＜活性エネルギー線硬化型インクジェットイエローインキ＞
本発明の活性エネルギー線硬化型インクジェットインキと組み合わせて使用することで、グリーン領域の色再現性に優れた印刷物が得られる観点から、本発明のインキセットを構成するイエローインキに含まれるイエロー顔料は、下記一般式（６）で表される部分構造を有するイエロー顔料、及び／または、下記一般式（７）で表される部分構造を有するイエロー顔料を含むことが好ましい。なおこれらの顔料は、１種類のみ含んでもよいし、２種類以上を併用してもよい。また２種類以上を併用する際は、混晶状態になっているものを使用してもよい。
【００９２】
一般式（６）：
【化６】
0006799288.tif 000009
【００９３】
ただし、一般式（６）は、少なくとも１つの結合手を有する。
また、一般式（６）中、Ｘ1及びＸ2は、ともに＝Ｏであるか、ともに＝ＣＲ12Ｒ13であるか、Ｘ1が＝ＯかつＸ2が＝ＮＲ14である。
また、Ｒ7〜Ｒ10は、それぞれ独立に、水素原子またはハロゲン原子を表し、
Ｒ11は、水素原子または結合手を表し、
Ｒ12〜Ｒ14は、それぞれ結合手を表す。
【００９４】
一般式（７）：
【化７】
0006799288.tif 000010
【００９５】
一般式（７）中、Ｒ15は結合手を表す。
【００９６】
上記一般式（６）で表される部分構造として、フタルイミド（一般式（６）において、Ｘ1及びＸ2がともに＝Ｏである場合。例えば、Ｃ．Ｉ．ピグメントイエロー１３８が挙げられる。）、イソインドリノン（一般式（６）において、Ｘ1が＝ＯかつＸ2が＝ＮＲ14である場合。例えば、Ｃ．Ｉ．ピグメントイエロー１０９、１１０が挙げられる。）、イソインドリン（一般式（６）において、Ｘ1及びＸ2がともに＝ＣＲ12Ｒ13である場合。例えば、Ｃ．Ｉ．ピグメントイエロー１３９、１８５が挙げられる）などがある。
【００９７】
上記で例示した顔料の中でも、本発明の活性エネルギー線硬化型インクジェットインキと組み合わせた際の、グリーン領域の色再現性に優れる観点、及び、優れた着色力を有しており、画像濃度に優れた印刷物が得られる観点から、イソインドリン系イエロー顔料として知られる、Ｃ．Ｉ．ピグメントイエロー１３９、及び、１８５からなる群より選択される１種以上が、特に好ましく選択される。
【００９８】
一方、上記一般式（７）で表される部分構造としてベンズイミダゾロンがあり、例えば、Ｃ．Ｉ．ピグメントイエロー１２０、１５１、１５４、１７５、１８０、１８１、１９４などが挙げられる。
【００９９】
上記で例示した顔料の中でも、本発明の活性エネルギー線硬化型インクジェットインキと組み合わせた際の、グリーン領域の色再現性に優れる観点、及び、優れた着色力を有しており、画像濃度に優れた印刷物が得られる観点から、Ｃ．Ｉ．ピグメントイエロー１７５、１８０、及び、１９４からなる群より選択される１種以上が、特に好ましく選択される。
【０１００】
なお、色再現性と分散安定性との両立を図る観点から、上記一般式（６）で表される部分構造を有するイエロー顔料、及び／または、上記一般式（７）で表される部分構造を有するイエロー顔料の比表面積は、２０〜１００ｍ2／ｇであることが好ましく、３０〜７０ｍ2／ｇであることがより好ましい。なお前記比表面積は、上記Ｃ．Ｉ．ピグメントブルー１５：６と同様の方法により測定できる。
【０１０１】
上記一般式（６）で表される部分構造を有するイエロー顔料、及び、上記一般式（７）で表される部分構造を有するイエロー顔料の配合量の総量は、イエローインキ全量中１〜１０質量％である。また、イエローインキを長期間保存した際の分散安定性や、吐出安定性を考慮すると、１．５〜９質量部であることがより好ましく、２〜８質量％であることが特に好ましい。
【０１０２】
本発明のインキセットを構成するイエローインキは、上述したイエロー顔料のほかに、色素誘導体、顔料分散樹脂、重合性化合物、光重合開始剤、及び、その他の成分（重合禁止剤、溶剤、表面調整剤など）を含んでもよい。これらの構成要素に関する詳細は、上述した活性エネルギー線硬化型インクジェットインキの場合と同様である。
【０１０３】
＜活性エネルギー線硬化型インクジェットマゼンタインキ＞
一方、本発明の活性エネルギー線硬化型インクジェットインキと組み合わせて使用することで、レッド領域の色再現性に優れた印刷物が得られる観点から、本発明のインキセットを構成するマゼンタインキに含まれるマゼンタ顔料は、下記一般式（８）で表される部分構造を有するマゼンタ顔料を含むことが好ましい。なおこれらの顔料は、１種類のみ含んでもよいし、２種類以上を併用してもよい。また２種類以上を併用する際は、混晶状態になっているものを使用してもよい。
【０１０４】
一般式（８）：
【化８】
0006799288.tif 000011
【０１０５】
一般式（８）中、Ｒ16、Ｒ17、Ｒ18は、それぞれ独立に、水素原子、炭素数１〜２のアルキル基、炭素数１〜２のアルコキシ基、アニリド基、カルバモイル基、メトキシカルボニル基、エトキシカルボニル基、スルホンアミド基のいずれを表す。
またＲ19は、水素原子、炭素数１〜２のアルキル基、または、下記一般式（９）で表される構造を表す。
【０１０６】
一般式（９）：
【化９】
0006799288.tif 000012
【０１０７】
一般式（９）中、Ｒ20は、水素原子、塩素原子、臭素原子、炭素数１〜２のアルキル基、炭素数１〜２のアルコキシ基、アミノ基、または、ニトロ基を表す。
また、Ｒ21、Ｒ22は、それぞれ独立に、水素原子、塩素原子、臭素原子、炭素数１〜２のアルキル基、炭素数１〜２のアルコキシ基、アミノ基、ニトロ基のいずれかを表すか、Ｒ21とＲ22とが互いに結合し、イミダゾリジノン環を形成している。
また＊は結合手を表し、この位置に、前記一般式（８）で表される部分構造が結合する。
【０１０８】
上記で例示した顔料の中でも、本発明の活性エネルギー線硬化型インクジェットインキ、及び、上記イエローインキと組み合わせた際の、レッド領域の色再現性に優れる観点、及び、優れた着色力を有しており、画像濃度に優れた印刷物が得られる観点から、Ｃ．Ｉ．ピグメントレッド１４６、１４７、１５０、１７０、及び、１８４からなる群より選択される１種以上が、特に好ましく選択される。
【０１０９】
なお、色再現性と分散安定性との両立を図る観点から、上記一般式（８）で表される部分構造を有するマゼンタ顔料の比表面積は、２０〜１００ｍ2／ｇであることが好ましく、３０〜８０ｍ2／ｇであることがより好ましい。なお前記比表面積は、上記Ｃ．Ｉ．ピグメントブルー１５：６と同様の方法により測定できる。
【０１１０】
上記一般式（８）で表される部分構造を有するマゼンタ顔料の配合量の総量は、マゼンタインキ全量中１〜１０質量％である。また、マゼンタインキを長期間保存した際の分散安定性や、吐出安定性を考慮すると、１．５〜９質量部であることがより好ましく、２〜８質量％であることが特に好ましい。
【０１１１】
本発明のインキセットを構成するマゼンタインキは、上述したマゼンタ顔料のほかに、色素誘導体、顔料分散樹脂、重合性化合物、光重合開始剤、及び、その他の成分（重合禁止剤、溶剤、表面調整剤など）を含んでもよい。これらの構成要素に関する詳細は、上述した活性エネルギー線硬化型インクジェットインキの場合と同様である。
【０１１２】
＜その他のインキ＞
本発明のインキセットは、色再現性を高めるため、更に、グリーンインキ、ブラウンインキなどを組み合わせてもよい。また、ブラックインキを併用することで、インキの使用量を抑制しながら、コントラストの大きい黒色が表現できる。更に、ホワイトインキを併用することで、透明または有色の記録媒体に対して、良好な視認性を有する印刷物が形成できる。また、ライトブルーインキ、ライトマゼンタインキ、ライトイエローインキ、ライトブラックインキなどの淡色インキを併用することもできる。
【０１１３】
ただし、本発明の活性エネルギー線硬化型インクジェットインキと、上述したイエロー顔料を含むイエローインキと、上述したマゼンタ顔料を含むマゼンタインキとからなるインキセットを使用すれば、他の有彩色（彩度を有する全ての色）インキを使用せずとも、特にグリーン〜ブルー〜レッド領域の色再現性に優れた印刷物を得ることができることから、前記その他のインキとして、ブラックインキ、ライトブラックインキ、ホワイトインキから選択される１種以上のみを使用することが好ましい。
【０１１４】
＜記録方法＞
本発明の活性エネルギー線硬化型インクジェットインキ、または、前記活性エネルギー線硬化型インクジェットインキを含む活性エネルギー線硬化型インキセットを用いて印刷物を製造する記録方法としては、前記活性エネルギー線硬化型インクジェットインキを吐出し記録媒体に付与する工程（印刷工程）と、前記記録媒体上に付与した前記活性エネルギー線硬化型インクジェットインキに、活性エネルギー線を照射して、前記活性エネルギー線硬化型インクジェットインキを硬化させる工程（硬化工程）とを含む。
【０１１５】
＜印刷工程＞
本発明の記録方法における印刷工程は、生産性の観点から、シングルパスのインクジェット方式を採用することが好ましい。またその際の印刷速度は、３５ｍ／ｍｉｎ以上が好ましく、５０ｍ／ｍｉｎ以上がより好ましく、７５ｍ／ｍｉｎ以上が特に好ましい。
【０１１６】
＜硬化工程＞
活性エネルギー線の発生源には特に制限はなく、従来既知のものを用いることができる。具体的には、水銀ランプ、キセノンランプ、メタルハイドライドランプ、ＵＶ−ＬＥＤ、紫外線レーザーダイオード（ＵＶ−ＬＤ）などのＬＥＤ（発光ダイオード）やガス・固体レーザーなどが挙げられる。中でも、ＵＶ−ＬＥＤを使用することが好ましい。
【０１１７】
＜記録媒体＞
本発明の記録方法で使用される記録媒体として、ポリプロピレン（ＰＰ）、ポリエチレン（ＰＥ）、ポリエチレンテレフタレート（ＰＥＴ）、ナイロン、ポリスチレン、アクリル（ＰＭＭＡなど）などの材料からなるプラスチック基材；アートコート紙、セミグロスコート紙、キャストコート紙などの紙基材；アルミニウム蒸着紙などの金属基材などが例示できる。
【０１１８】
前記記録媒体は、その表面が滑らかであっても、凹凸の形状を有しても良く、透明、半透明、または不透明のいずれであっても良い。また、記録媒体は、上記多種の基材の２種以上を互いに貼り合わせたものでも良い。更に、記録媒体は、印字面の反対側に剥離粘着層などの機能層を有していてもよい。
【実施例】
【０１１９】
以下に、本発明を更に詳細に説明するが、以下の実施例は本発明の権利範囲を何ら制限するものではない。特に断らない限り、部は質量部を、％は質量％を表す。
【０１２０】
［実施例１］
インキ作製に先立ち、顔料分散体を作製した。顔料（Ａ）としてＣ．Ｉ．ピグメントブルー１５：６（比表面積が９５ｍ2／ｇ、かさ密度が０．１ｋｇ／ｌであるもの）を１２部、及びＣ．Ｉ．ピグメントレッド１２２（キナクリドン系顔料）を８部、顔料分散樹脂（Ｃ）としてＢＹＫ−１４５を１０部、色素誘導体（Ｂ）として前記一般式（４）で表され、Ｒ 3 、Ｒ 4 がともに水素原子である化合物を１．２５部、重合性化合物（Ｄ）としてジプロピレングリコールジアクリレート（ＤＰＧＤＡ）を６８．７５部、をタンクへ投入し、ハイスピードミキサーで均一になるまで撹拌した後、横型サンドミルで約１時間分散することによって顔料分散体を作製した。次いで、得られた顔料分散体を、表１の実施例１に記載した配合となるよう、重合性化合物（Ｄ）の残部、光重合開始剤（Ｅ）、添加剤、重合禁止剤を順次撹拌しながら加え、光重合開始剤が溶解するまで混合した。そして、孔径１μｍのデプスタイプフィルターを用いて濾過を行い、粗大粒子を除去することで、活性エネルギー線硬化型インクジェットインキ１を得た。
【０１２１】
続いて、得られた活性エネルギー線硬化型インクジェットインキについて、下記の方法で評価を行った。
【０１２２】
＜色再現性＞
京セラ社製ヘッド（解像度６００ｄｐｉ×６００ｄｐｉ）を搭載したインクジェット吐出装置（トライテック社製ＯｎｅＰａｓｓＪＥＴ）を用い、上記で作製した活性エネルギー線硬化型インクジェットインキ１を、インキ液滴量１４ｐｌ、印字率１００％の印字条件で、リンテック社製基材  ＰＥＴ  Ｋ２４１１上へ印刷した。そして、ＧＥＷ社製２４０Ｗ／ｃｍメタルハライドランプを用い、積算光量２００ｍＪ／ｃｍ2の条件で前記印刷物に照射し、前記インキを硬化させることで、印刷サンプルを作成した。なお、印刷から硬化までの一連の工程は、５０ｍ／ｍｉｎの印刷速度の下に行った。
得られた印刷サンプルをＸ−Ｒｉｔｅ社製のＸ−Ｒｉｔｅ  ｅＸａｃｔで測定し、色再現性を評価した。なお測定条件は、視野角２°、光源Ｄ５０、ＣＩＥ表色系とした。評価においては下記条件を満たすか否かでＯＫ及びＮＧの判定とし、ＯＫのものを色再現性評価の観点で実用可能領域とした。
ＯＫ：Ｌ≦３５の領域においてＨｕｅ角が２７０°〜３３０°であった
ＮＧ：Ｌ≦３５の領域においてＨｕｅ角が２７０°未満または３３０°超であった
【０１２３】
＜初期分散安定性＞
上記で作製した活性エネルギー線硬化型インクジェットインキ１について、マイクロトラック・ベル社製  Ｎａｎｏｔｒａｃ  ＷａｖｅＩＩを用い、体積基準の累積５０％粒子径（Ｄ５０）、及び、累積９９％粒子径（Ｄ９９）を測定した。なお測定に際しては、測定可能な濃度となるよう、ＤＰＧＤＡを用いて適宜希釈を行い、測定を行った。測定の結果は、下記１〜５の評点で採点し、３点以上を実用可能領域とした。
５：Ｄ９９／Ｄ５０の値が４以下、かつ、Ｄ５０＜１５０ｎｍ
４：Ｄ９９／Ｄ５０の値が５以下、かつ、Ｄ５０＜１８０ｎｍ（ただし上記５点に該当するものを除く）
３：Ｄ９９／Ｄ５０の値が５以下、かつ、Ｄ５０＜２００ｎｍ（ただし上記４点に該当するものを除く）
２：粒子径は測定できたが、上記３点の条件から外れていた
１：均一な分散体が得られず、粒子径が測定できなかった
【０１２４】
＜長期の分散安定性＞
上記で作製した活性エネルギー線硬化型インクジェットインキ１を、ガラス容器に、容器容量の８５％の充填率になるよう充填し、容器を密閉及び遮光した状態で、６０℃の環境下にて１０日間保管した。その後、マイクロトラック・ベル社製  Ｎａｎｏｔｒａｃ ＷａｖｅＩＩを用い、体積基準の累積５０％粒子径（Ｄ５０）、及び、累積９９％粒子径（Ｄ９９）を測定した。なお測定に際しては、測定可能な濃度となるよう、ＤＰＧＤＡを用いて適宜希釈を行い、測定を行った。測定の結果は、下記１〜５の評点で採点し、３点以上を実用可能領域とした。
５：Ｄ９９／Ｄ５０の値が４以下、かつ、Ｄ５０＜１５０ｎｍ
４：Ｄ９９／Ｄ５０の値が５以下、かつ、Ｄ５０＜１８０ｎｍ（ただし上記５点に該当するものを除く）
３：Ｄ９９／Ｄ５０の値が５以下、かつ、Ｄ５０＜２００ｎｍ（ただし上記５点または４点に該当するものを除く）
２：粒子径は測定できたが、上記３条件から外れていた
１：インキが固化もしくはゲル化し、粒子径が測定できなかった
【０１２５】
＜吐出安定性＞
上記で作製した活性エネルギー線硬化型インクジェットインキ１を、トライテック社製ＤｏｔＶｉｅｗ（京セラ社製３０ｋＨｚインクジェットヘッド搭載）に充填し、インクジェットヘッドからの吐出の様子を観察した。吐出時のヘッド温度を４０℃に設定し、ヘッド電圧を調整することで液滴速度を変化させ、サテライト滴が発生するときの液滴速度を調べることで、吐出安定性の評価を行った。評価結果は下記１〜５の評点で採点し、３点以上を実用可能領域とした。なお、一般的に液滴速度が高速になるほどサテライト滴が発生しやすい傾向にある。
５：液滴速度７．５ｍ／ｓにおいてサテライト滴が発生しなかった
４：液滴速度７．０ｍ／ｓ以上７．５ｍ／ｓ未満のときにサテライト滴が発生した
３：液滴速度６．０ｍ／ｓ以上７．０ｍ／ｓ未満のときにサテライト滴が発生した
２：液滴速度５．０ｍ／ｓ以上６．０ｍ／ｓ未満のときにサテライト滴が発生した
１：液滴速度５．０ｍ／ｓ未満の速度でサテライト滴が発生した
【０１２６】
＜エポキシ接着剤浸食性＞
まず、特開２００２−２１０９６４号公報の段落番号００９１に記載の方法で接着剤Ａを調整し、ガラス板上に約２ｇ滴下した。その後、ガラス板ごと１２０℃のオーブンにて２時間乾燥させ、接着剤硬化物を作成した。このガラス板に付着した接着剤硬化物を、ガラス板ごと、上記で作製した活性エネルギー線硬化型インクジェットインキ１中に浸漬させ、６０℃の環境下で４週間保管した。その後インキを拭き取り、浸漬前後の形状変化及び質量変化を確認し、エポキシ接着剤に対する活性エネルギー線硬化型インクジェットインキの浸食性を評価した。評価結果は下記１〜５の評点で採点し、３点以上を実用可能領域とした。
５：接着剤硬化物の外観に著しい変形がなく、質量変化率が１％未満
４：接着剤硬化物の外観に著しい変形がなく、質量変化率が１％以上２％未満
３：接着剤硬化物の外観に著しい変形がなく、質量変化率が２％以上４％未満
２：接着剤硬化物の外観が変形、もしくは、質量変化率が４％以上６％未満
１：接着剤硬化物の外観が著しく変形、もしくは、質量変化率が６％以上
【０１２７】
［実施例２〜２８、比較例１〜１３］
表１及び表２記載の配合となるようにした以外は、上述の実施例１と同様の方法でインキを調製し、活性エネルギー線硬化型インクジェットインキ２〜４１を得た。その後、上記記載の方法で各評価を実施した。
【０１２８】
【表１】
0006799288.tif 000013
【０１２９】
【表１】
0006799288.tif 000014
【０１３０】
【表２】
0006799288.tif 000015
【０１３１】
なお、表１及び表２に記載した略称及び商品名の詳細は、下記の通りである。
・Ｓｏｌｓｐｅｒｓｅ１２０００：銅フタロシアニンスルホン酸（ルーブリゾール社製の銅フタロシアニン構造を有する顔料誘導体）
・ＢＹＫ−１４５：ビックケミー社製顔料分散樹脂（酸価７６ｍｇＫＯＨ／ｇ、アミン価７１ｍｇＫＯＨ／ｇ）
・ＳｏｌｓｐｅｒｓｅＪ１８０：ルーブリゾール社製顔料分散樹脂（酸価３５ｍｇＫＯＨ／ｇ、アミン価３０ｍｇＫＯＨ／ｇ）
・ＢＹＫ−１０６：ビックケミー社製顔料分散樹脂（酸価１３２ｍｇＫＯＨ／ｇ、アミン価７４ｍｇＫＯＨ／ｇ）
・ＢＹＫ−１４０：ビックケミー社製顔料分散樹脂（酸価７３ｍｇＫＯＨ／ｇ、アミン価７６ｍｇＫＯＨ／ｇ）
・Ｓｏｌｓｐｅｒｓｅ３２０００：ルーブリゾール社製顔料分散樹脂（酸価２０ｍｇＫＯＨ／ｇ、アミン価２６ｍｇＫＯＨ／ｇ）
・ＢＹＫ−１０８：ビックケミー社製顔料分散樹脂（アミン価７１ｍｇＫＯＨ／ｇ）
・ＢＹＫ−１１８：ビックケミー社製顔料分散樹脂（酸価３６ｍｇＫＯＨ／ｇ）
・ＤＰＧＤＡ：ジプロピレングリコールジアクリレート
・ＨＤＤＡ：１，６−ヘキサンジオールジアクリレート
・ＰＥＧＤＡ：ポリエチレングリコールジアクリレート
・ＶＥＥＡ：アクリル酸２−（２−ビニロキシエトキシ）エチル
・ＰＥＡ：２−フェノキシエチルアクリレート
・ＯＭＮＩＲＡＤ６５９：１−［４−（２−ヒドロキシエトキシ）−フェニル］−２−ヒドロキシ−２−メチル−１−プロパン−１−オン（ＩＧＭ  ＲＥＳＩＮＳ社製）
・ＥＳＡＣＵＲＥＯＮＥ：オリゴ（２−ヒドロキシ−２−メチル−１−（４−（１−メチルビニル）フェニル）プロパノン）（ＩＧＭ  ＲＥＳＩＮＳ社製）
・ＯＭＮＩＲＡＤ８１９：ビス（２，４，６−トリメチルベンゾイル）−フェニルフォスフィンオキサイド（ＩＧＭ  ＲＥＳＩＮＳ社製）
・ＯＭＮＩＲＡＤＴＰＯ：２，４，６−トリメチルベンゾイル−ジフェニル−フォスフィンオキサイド（ＩＧＭ  ＲＥＳＩＮＳ社製）
・ＯＭＮＩＲＡＤＢＭＳ：４−ベンゾイル−４’−メチル−ジフェニルスルフィド（ＩＧＭ  ＲＥＳＩＮＳ社製）
・ＯＭＮＩＲＡＤＥＤＢ：エチル−４−（ジメチルアミノ）ベンゾエート（ＩＧＭ  ＲＥＳＩＮＳ社製）
・ＴＥＧＯ  ＧＬＩＤＥ  ４５０：ポリエーテル変性シロキサン系表面調整剤（エボニックデグサ社製）
・ＢＹＫ  ＵＶ  ３５１０：ポリエーテル変性シロキサン系表面調整剤（ビックケミー社製）
【０１３２】
評価の結果、顔料（Ａ）と、色素誘導体（Ｂ）と、顔料分散樹脂（Ｃ）と、重合性化合物（Ｄ）とを含む活性エネルギー線硬化型インクジェットインキであって、前記顔料（Ａ）が、Ｃ．Ｉ．ピグメントブルー１５：６と、キナクリドン系顔料とを含み、前記顔料（Ａ）がインキ中２〜１０質量％であり、Ｃ．Ｉ．ピグメントブルー１５：６とキナクリドン系顔料の質量比率が３：１〜１：３であり、前記色素誘導体（Ｂ）が、キナクリドン系顔料誘導体を含み、前記顔料分散樹脂（Ｃ）の酸価をＣ１（ｍｇＫＯＨ／ｇ）とし、前記顔料分散樹脂（Ｃ）のアミン価をＣ２（ｍｇＫＯＨ／ｇ）としたとき、Ｃ１≧Ｃ２＞０である場合に、色再現性、初期分散性、長期の分散安定性、インクジェット吐出安定性、及びエポキシ系接着剤への低浸食性のすべてで実用可能な品質を有していることが確認された。
【０１３３】
また、重合性化合物（Ｄ）としてアクリル酸２−（２−ビニロキシエトキシ）エチルを含む実施例２〜４では長期の分散安定性及びエポキシ系接着剤への低浸食性の点でアクリル酸２−（２−ビニロキシエトキシ）エチルを含まない実施例１と比較して優れていることが確認された。
【０１３４】
また、光重合開始剤（Ｅ）として、α―ヒドロキシアセトフェノン系開始剤（Ｅ−１）を含む場合、長期の分散安定性と吐出安定性の観点でより優れていることが確認された。（例えば、実施例１と実施例１３）
【０１３５】
一方で、色素誘導体を使用しない場合（比較例１）や、キナクリドン系顔料誘導体以外の色素誘導体を使用した際（比較例２〜３）では初期の分散性が不十分であり、所望の活性エネルギー線硬化型インクジェットインキを得ることができなかった。
【０１３６】
また、顔料分散樹脂として、顔料分散樹脂の酸価をＣ１’（ｍｇＫＯＨ／ｇ）とし、前記顔料分散樹脂のアミン価をＣ２’（ｍｇＫＯＨ／ｇ）としたとき、Ｃ１’＜Ｃ２’、Ｃ１’＝０、およびＣ２’＝０のいずれかであるものを使用した場合（比較例４〜７）、初期の分散安定性及びエポキシ系接着剤への低浸食性の観点で劣ることが確認された。
【０１３７】
また、比較例８はＣ．Ｉ．ピグメントブルー１５：６の代わりにＣ．Ｉ．ピグメントブルー１５：４を使用した例であり、比較例９および１０はＣ．Ｉ．ピグメントブルー１５：６とキナクリドン系顔料を質量比率３：１〜１：３以外の範囲で配合した例である。いずれも所望の色域を再現することができず、本発明の目的であるブルー領域の色を良好に再現することができる活性エネルギー線硬化型インクジェットインキを得ることはできなかった。
【０１３８】
比較例１１は特許文献２の表２のＢ２を再現したものであり、比較例１２は特許文献４の実施例２のＢｌｕｅインクＮｏ．１６（ｄ）を再現したものであり、比較例１３は特許文献５の表５記載の実施例３９を模したインキである。いずれも所望の色域を再現することができず、また長期の分散安定性やエポキシ接着剤への進捗性が著しく劣るため、実用に耐えうる活性エネルギー線硬化型インクジェットインキを得ることはできなかった。
【０１３９】
続いて、本発明のインキセットの効果を確認するため、以下に示すイエローインキ、マゼンタインキ、及び、ブラックインキを調製したのち、上記で調製した活性エネルギー線硬化型インクジェットインキ（ブルーインキ）と組み合わせ、鮮明性・発色性を評価した。
【０１４０】
［イエローインキ１の調製］
イエローインキ作製に先立ち、イエロー顔料分散体を作製した。
Ｃ．Ｉ．ピグメントイエロー１３９を１５部、顔料分散樹脂としてＢＹＫ−１４５を１０部、ジプロピレングリコールジアクリレート（ＤＰＧＤＡ）を７５部、をタンクへ投入し、ハイスピードミキサーで均一になるまで撹拌した後、横型サンドミルで約１時間分散することによってイエロー顔料分散体を作製した。
次いで、得られたイエロー顔料分散体を１５部、ジプロピレングリコールジアクリレート（ＤＰＧＤＡ）を４０部、１，６−ヘキサンジオールジアクリレートを３０部、ビス（２，４，６−トリメチルベンゾイル）−フェニルフォスフィンオキサイド（ＩＧＭ  ＲＥＳＩＮＳ社製「ＯＭＮＩＲＡＤ８１９」）を４部、オリゴ（２−ヒドロキシ−２−メチル−１−（４−（１−メチルビニル）フェニル）プロパノン）（ＩＧＭ  ＲＥＳＩＮＳ社製「ＥＳＡＣＵＲＥＯＮＥ」）を４部、４−ベンゾイル−４’−メチル−ジフェニルスルフィド（ＩＧＭ  ＲＥＳＩＮＳ社製「ＯＭＮＩＲＡＤＢＭＳ」）を４部、ポリエーテル変性シロキサン系表面調整剤（エボニックデグサ社製「ＴＥＧＯ  ＧＬＩＤＥ  ４５０」）を２．５部、２，６−ジ−ｔ−ブチル−４−メチルフェノールを０．５部、を順次撹拌しながら加え、光重合開始剤が溶解するまで混合した。そして、孔径１μｍのデプスタイプフィルターを用いて濾過を行い、粗大粒子を除去することで、イエローインキ１を得た。
【０１４１】
［イエローインキ２〜６の調製］
また、使用した顔料を表３記載のものにした以外は、上記のイエローインキ１と同様の方法で、イエローインキ２〜６を調製した。
【０１４２】
【表３】
0006799288.tif 000016
【０１４３】
［マゼンタインキ１の調製］
マゼンタインキ作製に先立ち、マゼンタ顔料分散体を作製した。
Ｃ．Ｉ．ピグメントレッド１２２を１５部、顔料分散樹脂としてＢＹＫ−１４５を１０部、ジプロピレングリコールジアクリレート（ＤＰＧＤＡ）を７５部、をタンクへ投入し、ハイスピードミキサーで均一になるまで撹拌した後、横型サンドミルで約１時間分散することによってマゼンタ顔料分散体を作製した。
次いで、得られたマゼンタ顔料分散体を２０部、ジプロピレングリコールジアクリレート（ＤＰＧＤＡ）を３５．５部、１，６−ヘキサンジオールジアクリレートを３０部、ビス（２，４，６−トリメチルベンゾイル）−フェニルフォスフィンオキサイド（ＩＧＭ  ＲＥＳＩＮＳ社製「ＯＭＮＩＲＡＤ８１９」）を４部、オリゴ（２−ヒドロキシ−２−メチル−１−（４−（１−メチルビニル）フェニル）プロパノン）（ＩＧＭ  ＲＥＳＩＮＳ社製、「ＥＳＡＣＵＲＥＯＮＥ」）を４部、４−ベンゾイル−４’−メチル−ジフェニルスルフィド（ＩＧＭ  ＲＥＳＩＮＳ社製「ＯＭＮＩＲＡＤＢＭＳ」）を４部、ポリエーテル変性シロキサン系表面調整剤（エボニックデグサ社製「ＴＥＧＯ  ＧＬＩＤＥ  ４５０」）を２部、２，６−ジ−ｔ−ブチル−４−メチルフェノールを０．５部、を順次撹拌しながら加え、光重合開始剤が溶解するまで混合した。そして、孔径１μｍのデプスタイプフィルターを用いて濾過を行い、粗大粒子を除去することで、マゼンタインキ１を得た。
【０１４４】
［マゼンタインキ２〜５の調製］
また、使用した顔料を表４記載のものにした以外は、上記のマゼンタインキ１と同様の方法で、マゼンタインキ２〜５を調製した。
【０１４５】
【表４】
0006799288.tif 000017
【０１４６】
［ブラックインキの調製］
ブラックインキ作製に先立ち、ブラック顔料分散体を作製した。
カーボンブラックを１５部、顔料分散樹脂としてＢＹＫ−１４５を５部、ジプロピレングリコールジアクリレート（ＤＰＧＤＡ）を８０部、をタンクへ投入し、ハイスピードミキサーで均一になるまで撹拌した後、横型サンドミルで約１時間分散することによってブラック顔料分散体を作製した。
次いで、得られたブラック顔料分散体を１５部、ジプロピレングリコールジアクリレート（ＤＰＧＤＡ）を４１部、１，６−ヘキサンジオールジアクリレートを３０部、ビス（２，４，６−トリメチルベンゾイル）−フェニルフォスフィンオキサイド（ＩＧＭ  ＲＥＳＩＮＳ社製「ＯＭＮＩＲＡＤ８１９」）を４部、オリゴ（２−ヒドロキシ−２−メチル−１−（４−（１−メチルビニル）フェニル）プロパノン）（ＩＧＭ  ＲＥＳＩＮＳ社製、「ＥＳＡＣＵＲＥＯＮＥ」）を４部、４−ベンゾイル−４’−メチル−ジフェニルスルフィド（ＩＧＭ  ＲＥＳＩＮＳ社製「ＯＭＮＩＲＡＤＢＭＳ」）を４部、ポリエーテル変性シロキサン系表面調整剤（エボニックデグサ社製「ＴＥＧＯ  ＧＬＩＤＥ  ４５０」）を１．５部、２，６−ジ−ｔ−ブチル−４−メチルフェノールを０．５部、を順次撹拌しながら加え、光重合開始剤が溶解するまで混合した。そして、孔径１μｍのデプスタイプフィルターを用いて濾過を行い、粗大粒子を除去することで、ブラックインキを得た。
【０１４７】
［実施例２９〜３９、比較例１４］
＜鮮明性・発色性＞
上記で作製した活性エネルギー線硬化型インクジェットインキ（ブルーインキ）、イエローインキ、マゼンタインキ、及び、ブラックインキを、表５記載のように組み合わせ、京セラ社製ヘッド（解像度６００ｄｐｉ×６００ｄｐｉ）を４個搭載したインクジェット吐出装置（トライテック社製ＯｎｅＰａｓｓＪＥＴ）に充填した。次いで、リンテック社製基材  ＰＥＴ  Ｋ２４１１上に、高精細カラーデジタル標準画像データ（ＩＳＯ／ＪＩＳ−ＳＣＩＤ  ＪＩＳ  Ｘ  ９２０１準拠）のＮ５（自転車）画像を印刷したのち、ＧＥＷ社製２４０Ｗ／ｃｍメタルハライドランプを使用して前記Ｎ５画像を硬化させ、自転車印刷物を作製した。なお、印刷時のヘッド温度は４０℃とし、また印刷から硬化までの一連の工程は、５０ｍ／ｍｉｎの印刷速度の下に行った。
そして、得られた自転車印刷物を目視で観察し、下記１〜４の評点で採点することで、鮮明性及び発色性を評価した。なお、２点以上を実用可能領域とした。
４：実施例３３で作製した自転車印刷物と比べて、鮮明性や発色性に優れていた。
３：実施例３３で作製した自転車印刷物と同程度の鮮明性・発色性であった。
２：実施例３３で作製した自転車印刷物と比べて、やや鮮明性や発色性に劣るものの、実使用上、問題ないレベルであった。
１：鮮明さが明らかに低く、濃度も低い印刷物であった。
【０１４８】
【表５】
0006799288.tif 000018
【０１４９】
表５の通り、本発明の活性エネルギー線硬化型インクジェットインキと、一般式（６）で表される部分構造を有するイエロー顔料、及び／または、一般式（７）で表される部分構造を有するイエロー顔料を含むイエローインキと、一般式（８）で表される部分構造を有するマゼンタ顔料を含むマゼンタインキとを有するインキセット（実施例３４〜３７の組み合わせ）では、鮮明性及び発色性に特段に優れた印刷物が得られた。
【要約】
【課題】本発明の目的は、ブルー領域の色を良好に再現することができる活性エネルギー線硬化型インクジェットインキであって、初期の分散性、長期間保存時の分散安定性、吐出安定性、及びインクジェットヘッドに用いられるエポキシ系接着剤への低浸透性といった全ての課題を解決できるインクジェットインキを提供することにある。
【解決手段】顔料（Ａ）と、色素誘導体（Ｂ）と、顔料分散樹脂（Ｃ）と、重合性化合物（Ｄ）とを含む活性エネルギー線硬化型インクジェットインキであって、前記顔料（Ａ）が、Ｃ．Ｉ．ピグメントブルー１５：６と、キナクリドン系顔料とを、特定の量及び比率で含み、前記色素誘導体（Ｂ）が、キナクリドン系顔料誘導体を含み、前記顔料分散樹脂（Ｃ）の酸価とアミン価が特定の範囲である、活性エネルギー線硬化型インクジェットインキである。
【選択図】なし